Brevet FR2554120A1 — publié le 19850503

La présente invention concerne la réparation d'un enduit défectueux. Ii peut arriver qu'un enduit existant, par exemple un enduit au mortier ou un enduit au plâtre, appliqué sur un support, par exemple du béton banché, fin ou grossier, des parpaings, des briques, présente un certain nombre de défauts : décollements, fissurations, insuffisance de dureté ou d'imDerméabilité, érosion et autres dégradations, aspect médiocre, apparition de spectres, etc... Une sclution radicale pour restaurer la situation consiste à éliminer l'enduit et à revenir au support sur lequel on applique un nouvel enduit. La présente invention vise à éviter cette solution particulièrement onéreuse. En d'autres termes, la présente invention vise à permettre de réparer l'enduit défectueux, en le conservant en place, sans nécessiter une préparation particulière de l'enduit ou du support. On y parvient, selon la présente invention, au moyen d'une composition qui adhère parfaitement dans les interstices entre l'enduit et le support, même en présence de poussière, ainsi que dans les fissures de l'enduit et qui est apte à former un film durci et imperméable. Cette composition comprend essentiellement de l'huile de lin, de l'essence de térébenthine, un siccatif et du plâtre. Des proportions typiques de ces constituants sont les suivantes huile de lin..................15-25 % essence de térébenthine 28-46 % Plâtre 10-25 % Siccatif 3-10 % Les pourcentages indiqués sont des pourcentages en poids. De préférence, la composition comprend également par exemple 10 à 25 % en poids de blanc de zinc broyé. Pour faciliter le durcissement de la composition dans les interstices entre le support et l'en- duit où la composition se trouve à l'abri de l'air, il est préconisé de lui incorporer un durcisseur. On choisit le durcisseur parmi les durcisseurs habituellement utilisé avec les résines, en ne retenant que les durcisseurs compatibles avec la composition, c'est-à-dire qui ne provoquent pas de séparation dans le mélange des constituants ni un durcissement prématuré de la composition. Les exemples de durcisseur compatibles sont les isocyanates et le naphténate de cobalt, par exemple en proportion inférieure à 2 % en poids. La composition peut comporter d'autres composants, par exemple une charge comme le sable de Fontainebleau et un pigment, lorsque la composition est destinée à apparaître en surface. La composition peut être livrée sur chantier en un seul bidon ou elle peut être conditionnée en deux bidons à mélanger au moment de l'emploi. La viscosité de la composition est réglée en fonction du mode d'application de la composition et en fonction de la porosité du support. On peut notamment jouer sur le pourcentage et la nature des charges pour obtenir la viscosité désirée. Dans tous les cas, la composition est soigneusement mélangée avant l'emploi. EXEMPLE. A titre d'exemple ty?icue, or. indique ci-apres une composition con-onme à l'invention huile de lin..................17 % Essence de térébenthine 34 % Siccatif 6 % Blanc de zinc broyé.............18 % Isocyanate ou naphténate de cobalt (durcisseur) 0,5 Plâtre 17 % Sable de Fontainebleau 7% Pigment 0,5 % Les pourcentages indiqués sont des pourcentages en poids et es valeurs indicées sont approximatives. Injectée par gravité dans des perforations inclinées, cette composition adhère et remplit les interstices entre le support et l'enduit et en assure l'adhérence même en présence de poussière ou ae traces de corps gras sur le support (huiles de décoffrage...) La conposition peut également être appliquée à la taloche pour colmater les fissures ou pour remplacer des parties d'enduit tombées et elle adhèrera comme ci-dessus même en présence de poussières ou de traces grasses. Elle peut également être appliquée en badigeon à la brosse ou au rouleau, ou projetée au pistolet, pour constituer un parement durable, imperméable, dur et d'aspect agréable sur l'enduit dégradé. Son adhérence sera parfaite du fait de son accrochage profond par pénétration en profondeur. Le modèle d'élasticité de la composition durcie est du même ordre que celui d'une m sonnerie. Le film formé par la composition est un film qui "respire", ferret l'évaporation de l'eau et protège le support contre la pénétration des pluies battantes et des eaux de ruissellement. Si on le désire, la composition peut comporter un agent mouillant. L'invention n'est pas limitée à cet exemple précis et peut contenir des composants supplémentaires, par exemple plusieurs huiles végétales, plusieurs solvants, plusieurs siccatifs, etc... REVENDICATIONS 1. Com?osi~ion adhérente pour la réparation d'un enduit défectueux, notamment un enduit présentant des décollements et/ou des fissurations et/ou des insuffisances de dureté ou d'ir.perrnéabilité, cette composition comprenant essentiellement de l'huile de lin, de l'essence de térébenthine, un siccatif et du plâtre. 2. Composition adhérente selon la revendication 1, caractérisée e ce qu'elle comporte 15 à 25% en poids d'huile de lin, 28 à 46% en poids d'essence de térébenthine, 10 à 25% en poids de plâtre et 3 à 10% en poids de siccatif. 3. Composition selon la revendication 1 ou 2, caractérisée en ce qu'elle comprend 10 à 25% en poids de blanc de zinc broyé. 4. Composition selon l'une des revendications 1 à 3, caractérisée en ce qu'elle comprend un durcisseur. 5. Composition selon la revendication 4, caractérisée en ce que le durcisseur est un isocyanate ou un naphténate de cobalt. 6. Composition selon l'une des revendications 1 à 5, caractérisée en ce qu'elle comprend du sable de Fontainebleau ou une autre charge. 7. Composition selon la revendication 6, caractérisée en ce qu'elle comprend un pigment. 8. Procédé pour réparer un enduit défectueux présentant des décollements et/ou des fissurations et/ou des insuffisances de dureté ou d'imperméabilité, ce procédé consistant à mélanger soigneusement les constituants d'une composition selon l'une des revendications 1 à 7 et à appliquer la composition entre l'enduit et son support et/ou sur l'enduit, sans préparation du support ou de l'enduit.